ОГНЕУПОРНЫЙ МАТЕРИАЛ И РАЗЛИВОЧНЫЙ СТАКАН

2
3
2
5
2
2
1. Огнеупорный материал, содержащий, в отношении химического состава, измеренного после термической обработки в неокислительной атмосфере при 1000°С: MgО в количестве 40 мас.% или более; свободный углеродсодержащий компонент в количестве 4-30 мас.%; и один или более компонентов, выбранных из группы, состоящей из ВО, РО, SiО и TiО, в общем количестве 0,3-3 мас.%, с остатком, представляющим собой дополнительный огнеупорный компонент по меньшей мере одного типа,
причем слой пустот существует на поверхности раздела между микроструктурой углеродсодержащей матрицы, находящейся по меньшей мере на противоположных сторонах имеющей максимальный размер одной из множества MgО-содержащих частиц в огнеупорном материале, и MgО-содержащей частицей максимального размера, сумма соответствующих толщин слоя пустот в двух положениях на противоположных сторонах составляет 0,2-3,0% в пересчете на размер частицы для MgО-содержащей частицы максимального размера,
2
3
2
5
2
2
и причем неорганическое соединение, состоящее из MgО и один или более компонентов, выбранных из группы, состоящей из ВО, РО, SiО и TiО, присутствуют на всей поверхности или ее части каждой из множества MgО-содержащих частиц
2
3
2
3
2
3
2. Огнеупорный материал по п.1, в котором дополнительный огнеупорный компонент состоит из AlО, за исключением неизбежных компонентов, происходящих из сырьевых материалов или возникающих вследствие условий изготовления, и причем массовое отношение AlО к MgО (AlО/MgО) составляет 0-0,65.
3. Огнеупорный материал по п. 1 или 2, в котором, в состоянии при комнатной температуре после термической обработки в неокислительной атмосфере при 1000°С, при допущении, что количество огнеупорного материала, кроме свободного углеродсодержащего компонента, составляет 100 мас.%, общее количество частиц, имеющих размер частицы 0,1 мм или менее среди частиц исходного материала составляет 5-45 мас.%, и максимальный коэффициент теплового расширения при температурах вплоть до 1500°С составляет 1,1% или менее.
4
4. Огнеупорный материал по п. 1 или 2, который, при допущении, что все количество огнеупорного материала, измеренное после термической обработки в неокислительной атмосфере при 600°С перед началом термической обработки в неокислительной атмосфере при 1000°С, составляет 100 мас.%, содержит один или более металлов, выбранных из группы, состоящей из Al, Si и Mg, в общем количестве 0,5-6 мас.%, и/или ВС в количестве 0,5-1,5 мас.%.
5. Разливочный стакан, который частично или полностью образован из огнеупорного материала по любому из пп. 1-4.
6. Разливочный стакан, включающий огнеупорный материал по любому из пп. 1-4, причем огнеупорный материал размещен для формирования части или всей поверхности разливочного стакана, которая подвергается контакту с расплавленной сталью.
7. Разливочный стакан, включающий множество слоев, состоящих из: первого слоя, размещенного для формирования части или всей области разливочного стакана, которая подвергается контакту с расплавленной сталью, причем первый слой состоит из огнеупорного материала по любому из п.п. 1-4; и одного или более вторых слоев, расположенных на задней стороне первого слоя, причем каждый из одного или более вторых слоев имеет состав, отличающийся от состава первого слоя, причем смежные из множества слоев объединены друг с другом с непосредственным контактом между собой.